(57)【特許請求の範囲】
【請求項１】
靴用の靴上部体であって、
編まれた布地として結合して製造されている第１の部分および第２の部分を有し、
少なくとも前記第１の部分が、前記編まれた布地に接近したポリマー素材を含み、
前記靴上部体が３次元の形状を有し、当該３次元の形状は、前記ポリマー素材の加熱を用いて、前記編まれた布地に形成されている、靴上部体。
【請求項２】
請求項１に記載の靴上部体において、前記第１の部分は、前記靴上部体のかかとエリアに配置される、靴上部体。
【請求項３】
請求項１に記載の靴上部体において、前記ポリマー素材は、
前記第１の部分が補強されている、前記第１の部分の耐摩耗性が高められている、前記第１の部分が硬化されている、及び／又は前記第１の部分の伸縮性が低下されている、
ことの少なくとも１つによって、前記部分に影響を及ぼしている、靴上部体。
【請求項４】
請求項１に記載の靴上部体において、前記第２の部分は、前記ポリマー素材が施されていない、靴上部体。
【請求項５】
請求項１に記載の靴上部体において、前記第１の部分は、伸縮性を制限するために、前記編まれた布地に、圧縮モールディングを用い、ポリマーコーティングで形成されている３次元の形状をさらに有する、靴上部体。
【請求項６】
請求項１に記載の靴上部体において、前記編まれた布地は、熱可塑性素材を含む融合編み糸をさらに含む、靴上部体。
【請求項７】
請求項１に記載の靴上部体において、前記編まれた布地の前記第１の部分および前記第２の部分の少なくとも一つが、第１の布層と、第２の布層とを含み、前記第１の布層が、編み糸を含み、前記第２の布層が、モノフィラメントを含む、靴上部体。
【請求項８】
請求項１に記載の靴上部体において、前記第１の布層と前記第２の布層との間に配置された融合編み糸をさらに含む、靴上部体。
【請求項９】
編まれた布地を含む、靴用の靴上部体であって、
前記編まれた布地は、少なくとも１つの編み糸を含み、前記編まれた布地は、
前記靴上部体の外側部分上のポリマー素材を含む、編まれた第１の部分と、
ポリマー素材が施されていない、編まれた第２の部分であって、前記第２の部分が、編まれた布地として前記第１の部分と結合して製造されている、第２の部分とを含み、
前記ポリマー素材が前記第１の部分の伸縮性を低下させており、
前記編まれた布地の前記第１の部分および前記第２の部分の少なくとも一つが、第１の布層と、第２の布層とを含み、前記第１の布層が、編み糸を含み、前記第２の布層が、モノフィラメントを含む、靴上部体。
【請求項１０】
請求項９に記載の靴上部体において、前記第１の部分は、前記靴上部体のかかとエリアに配置される、靴上部体。
【請求項１１】
請求項９に記載の靴上部体において、前記第１の部分が１つの層を含み、前記第２の部分が、別個の２つの層を有するエリアを含み、前記別個の２つの層が、分離されてポケットを形成する、靴上部体。
【請求項１２】
請求項９に記載の靴上部体において、前記ポリマー素材は、
前記第１の部分が補強されている、前記第１の部分の耐摩耗性が高められている、前記第１の部分が硬化されている、及び／又は前記第１の部分の伸縮性が低下されている、
ことの少なくとも１つによって、前記部分に影響を及ぼしている、靴上部体。
【請求項１３】
請求項９に記載の靴上部体において、前記編まれた布地は、熱可塑性素材を含む融合編み糸をさらに含み、当該融合編み糸は、前記第１の布層と前記第２の布層との間に配置されている、靴上部体。
【請求項１４】
請求項９に記載の靴上部体において、前記編まれた布地は、ワンピースであり、前記靴上部体の大多数を含む、靴上部体。
【請求項１５】
靴の物品であって、
編まれた布地を組み込んだ上部体を含み、前記上部体は、
１つの層を含む第１の部分と、
２つの層を有する第２の部分であって、前記２つの層が、分離しており、前記編まれた布地中に複数のポケットを形成する、第２の部分とを含み、
前記第１の部分の外側は、前記第２の部分の第１の層と一体の編み構造を形成し、前記第１の部分の内側は、前記第２の部分の第２の層と一体の編み構造を形成しており、
ポリマー素材からなるコーティングが、前記上部体の内側に施されている、物品。
【請求項１６】
請求項１５に記載の物品において、前記第１の部分及び前記第２の部分の少なくとも１つが、前記編まれた布地に接近したポリマー素材を含む、物品。
【請求項１７】
請求項１５に記載の物品において、前記編まれた布地は、ワンピースであり、前記上部体の大多数を含む、物品。
【請求項１８】
請求項１５に記載の物品において、前記第２の部分が、つま先、ミッドフット、かかと、および／または靴ひも構造に対応するエリアに配置されている、物品。
【請求項１９】
請求項１５に記載の物品において、当該物品が３次元の形状を有し、当該３次元の形状は、前記ポリマー素材の加熱を用いて、前記編まれた布地に形成されている、物品。
【請求項２０】
靴上部体であって、
編まれた布地として結合して製造されている第１の部分および第２の部分を有し、
少なくとも前記第１の部分が、前記編まれた布地に接近したポリマー素材を含み、
前記編まれた布地が、さらに熱可塑性素材を含む融合編み糸からなり、
前記靴上部体が３次元の形状を有し、当該３次元の形状は、前記融合編み糸の前記熱可塑性素材によって、加熱及び圧力を用いて前記編まれた布地に形成されている、靴上部体。
【発明の詳細な説明】
【技術分野】
【０００１】
本発明は、靴、特にスポーツ靴用の靴上部体（シューアッパー、靴の甲）、およびその
ような靴上部体の製造方法に関する。
【背景技術】
【０００２】
従来の靴は、基本的に靴底および靴上部体という２つの要素を含む。靴底は、１つの素
材（たとえばゴムもしくは革）のみから、または２〜３の素材のみから構成される場合が
多いが、靴上部体においては、さまざまな機能を提供するために足のさまざまな部位に対
してさまざまな素材が使用される場合が多い。結果として、さまざまな個別のパーツが存
在する。スポーツ靴用の典型的な靴上部体は、１５を超えるパーツを含む場合がある。製
造中に、これらのパーツを組み立てることは、特に時間がかかり、手作業によって行われ
る場合が多い。その上、このような製造技術によって、大量の廃棄物が生じる。
【０００３】
したがって、生産の負担を軽減するために、靴上部体をワンピースで編むことが知られ
ている。靴上部体を編むことが有する利点は、靴上部体をワンピースで製造することがで
きる一方で、さまざまな特徴を備えたさまざまな構造を含めることもできるということで
ある。その上、ワンピースの靴上部体は、既にその最終的な形状で製造されており、通常
は、１つの部分で閉じるだけでよい。この手法なら、最終的な形状を切り抜くことによる
廃棄物はまったく生じない。編まれた靴上部体については、たとえば米国特許第２，１４
７，１９７号、米国特許第１，８８８，１７２号、米国特許第５，３４５，６３８号、お
よびＷＯ９０／０３７４４に記載されている。
【０００４】
米国特許第７，７７４，９５６号は、さまざまな編み糸および／またはステッチパター
ンを使用することによって複数の特性（たとえば伸縮性）のゾーンを備えた靴上部体につ
いて記載している。加えて、編むことによって、ポケット、トンネル、または層構造が製
造される。米国特許出願公開第２０１１／００７８９２１号は、編むことによって、たと
えば舌革またはかかとの上縁などのさまざまな要素が製造される靴上部体について記載し
ている。
【０００５】
織られた布素材またはその他の比較的弾力性の低い素材とは対照的に、編まれた靴上部
体は、絡み合ったステッチによる布構造に起因して、かなり大きな伸縮性を有する。した
がって、靴上部体として使用するには、編まれた素材の伸縮性を低下させることが望まし
い場合がある。米国特許第２，３１４，０９８号に記載されている靴上部体は、その靴上
部体のうちの特定の部分が、合成フィラメントを含む布素材用編み糸を使用することによ
って硬化されており、その合成フィラメントが熱処理され、それによって布素材が溶融し
、その後に固化する。米国特許出願公開第２０１０／０１５４２５６号は、さまざまな領
域において溶融される熱可塑性編み糸について記載している。靴上部体を編むために熱可
塑性編み糸を使用して、その後に、素材の特性を変えるために、または成形するために熱
処理することが、米国特許第２，３１４，０９８号、米国特許第２，６４１，００４号、
米国特許第２，４４０，３９３号、および米国特許出願公開第２０１０／０１５４２５６
号に記載されている。
【０００６】
編まれた靴上部体の伸縮性を、あてがわれる構造によって低下させることが、米国特許
第７，６３７，０３２号、米国特許第７，３４７，０１１号、および米国特許第６，９３
１，７６２号に記載されている。米国特許第４，７８５，５５８号においては、靴上部体
が、適切な弾力性および通気性を実現するために、合成モノフィラメントによって接続さ
れた外側ニット布地層および内側ニット布地層から構成されている。
【０００７】
米国特許第７，０４７，６６８号および米国特許第４，４４７，９６７号は、モールド
に入れて製造されたポリマー製の外側層と、布素材から形成されている内側層とを備えた
靴上部体について記載している。ＤＥ１０２００９０２８６２７においては、靴上部体が
、内側にある補強リブによって補強されている。
【０００８】
しかし、編まれた靴上部体の伸縮性を制限するための従来の解決策は、不利な点を有し
ている。熱可塑性素材を使用すると、編まれた布素材の見ばえが変わってしまい、設計上
の選択肢が制限されてしまう。追加であてがわれる構造を使用すると、それらの構造は靴
上部体の外側にあてがわれるため、やはり、編まれた布素材の見ばえが変わってしまう。
その上、靴上部体のパーツの数、ひいては製造の負担が増大する。それらの構造を内側に
あてがうと、足に靴擦れが生じる可能性があり、靴上部体の外側の設計が制限されること
につながる。それらの適用される構造の形状はまた、伸縮性を特定の方向にしか低下させ
ない。
【先行技術文献】
【特許文献】
【０００９】
【特許文献１】米国特許第２，１４７，１９７号
【特許文献２】米国特許第１，８８８，１７２号
【特許文献３】米国特許第５，３４５，６３８号
【特許文献４】国際公開第９０／０３７４４号
【特許文献５】米国特許第７，７７４，９５６号
【特許文献６】米国特許出願公開第２０１１／００７８９２１号
【特許文献７】米国特許第２，３１４，０９８号
【特許文献８】米国特許第２，６４１，００４号
【特許文献９】米国特許第２，４４０，３９３号
【特許文献１０】米国特許第７，６３７，０３２号
【特許文献１１】米国特許第７，３４７，０１１号
【特許文献１２】米国特許第６，９３１，７６２号
【特許文献１３】米国特許第４，７８５，５５８号
【特許文献１４】米国特許第７，０４７，６６８号
【特許文献１５】米国特許第４，４４７，９６７号
【特許文献１６】独国特許出願公開第１０２００９０２８６２７号
【発明の概要】
【発明が解決しようとする課題】
【００１０】
したがって、従来技術を考慮すると、本発明の目的は、説明した不利な点を克服し、編
まれた布地の伸縮性を効果的に制限し、編まれた布地の外見に悪影響を与えない、編まれ
た布地を備えた靴上部体を提供することである。
【課題を解決するための手段】
【００１１】
第１の態様によれば、この問題は、請求項１に記載の靴、特にスポーツ靴用の靴上部体
によって解決される。この靴上部体は、編まれた布地として結合して製造されている第１
の部分および第２の部分を含み、それらの部分のうちの一方のみが、靴上部体に施される
ポリマー素材からのコーティングによって補強される。
【００１２】
施されるポリマーコーティングに起因して、編まれた布地の伸縮性が、一部分において
特に低下され、その一方で、編まれた布地の外見が影響を受けることはなく、また、編ま
れた布地の設計上の選択肢が制限されることもない。したがって、向上した通気性など、
編まれた布地の利点を実現するために、編まれた布地の構造を変更する必要はない。同時
に、編まれた布地の伸縮性は、動きの任意の所望の方向において効果的に低下する。ポリ
マーコーティングはさらに、編まれた布地の剛性および安定性を高める。
【００１３】
さらなる実施形態においては、編まれた布地は、横編み（ウェフトニット）されている
か、または縦編み（ワープニット）されている。平編み（横ミリヤス編み（flat knit）
）された布地が有する利点は、靴上部体の外形が直接製造されるということであり、その
後に、編まれた布地を切り抜いて、縁においてさらに処理する必要はない。
【００１４】
ポリマー素材からのコーティングは、靴上部体の内側に施されることがさらに好ましい
。したがって、編まれた布地の外見は、ポリマー層による影響を受けずにいられる。
【００１５】
ポリマー素材は、液体の状態で靴上部体に施されることが好ましい。ポリマー素材は、
９０〜１５０℃で１５〜８０Ｐａ・ｓの範囲の、好ましくは１１０〜１５０℃で１５〜５
０Ｐａ・ｓの範囲の粘度を有することがさらに好ましい。さらに、施されるポリマー素材
は、４０〜６０ショアＤの範囲の硬度を有することが好ましい。これらの値は、編まれた
布地の伸縮性に関する必要な低下をもたらすが、編まれた布地に関する必要な弾力性は保
持する。
【００１６】
ポリマー素材は、０．２〜１ｍｍの厚さを伴う層で施されることが好ましい。ポリマー
素材は、複数の層で、たとえば互いの上に、または重なる様式で施すこともできる。した
がって、ポリマー素材は、スプレーすること、およびポリマー素材の厚さ全体に関するそ
れぞれの要件に合わせて調整することが可能である。この点については、複数の層、たと
えば少なくとも２つの層が、別々の厚さを有することができる。別々の厚さのエリア間に
おいて連続した移り変わりが可能であり、そこでは、ポリマー素材の厚さは、それぞれ連
続して増大または減少する。同様に、所望の特性を実現するために、２つの異なるポリマ
ー素材を別々のエリアにおいて使用することができる。
【００１７】
ポリマー素材で補強されている部分は、靴上部体のつま先エリアに、かかとエリアに、
舌革のエリアに、ミッドフットエリア内の横側に、および／またはミッドフットエリア内
の中央側に配置されていることが好ましい。編まれた布地の伸縮性をポリマー素材によっ
て低下させることは、これらのエリアにおいて特に望ましい。さらなる補強エリアは、ひ
も穴のエリア、靴底のエリア、または（靴の高さが十分にある場合には）足首とすること
ができる。
【００１８】
さらなる一実施形態においては、編まれた布地の第１の部分および／または第２の部分
は、第１の布層と、第２の布層とを含み、第１の布層は、編み糸を含み、第２の布層は、
モノフィラメント（単一繊維）を含む。ポリマー素材でコーティングされている部分は、
第１の布層と、第２の布層とを含むことが好ましい。第２の布層がポリマー素材でコーテ
ィングされること、すなわち、ポリマー素材が第２の布層に配置されることも好ましい。
その他の実施形態においては、第１の布層と、第２の布層とを含む部分が、靴上部体のつ
ま先、ミッドフット、かかと、および／またはひも穴のエリアに配置されていることが好
ましい場合がある。
【００１９】
さらなる一実施形態においては、編まれた布は、熱可塑性素材を含む融合編み糸（fuse
yarn）をさらに含む。融合編み糸は、第１の布層および／または第２の布層に配置する
こと（たとえば編み込むこと）が可能である。さらに融合編み糸は、第１の布層と、第２
の布層との間に配置すること（たとえば層間に置くこと）が可能である。圧力および温度
を加えると、融合編み糸は、編まれた素材と融合し、編まれた布地を補強する。これを行
う際に、融合編み糸を第１の布層と第２の布層との間に配置することが有する利点は、プ
レス中にモールドが汚れないということである。最も好ましくは、素材は、モールドと直
に接触すべきではない。
【００２０】
第１の布層と、第２の布層とが、横編みによって、または縦編みによって接続されるこ
とがさらに好ましい。したがって、より弾力性が低いモノフィラメントが、より弾力性が
高い編み糸の伸縮性を効果的に低下させることができる。このことによって、編まれた布
地の伸縮性が低下し、いずれのステッチの伸縮性も制限される。
【００２１】
本発明のさらなる一態様は、横編みされた布地を含む少なくとも１つの部分を有する、
靴、特にスポーツ靴用の靴上部体である。横編みされた布地は、編み糸の第１の横編みさ
れた層と、モノフィラメントの第２の横編みされた層とを含む。第２の横編みされた層と
、第１の横編みされた層とが接続され、それによって、第１の横編みされた層の伸縮性が
、第２の横編みされた層によって低下する。
【００２２】
第２の横編みされた層は、第１の横編みされた層に接続されているだけであることが可
能である。第２の布層を第１の布層の中に編み込むことができ、すなわち、第１の布層と
、第２の布層とを編み合わせることができる。結果として、第１の横編みされた層の伸縮
性を第２の横編みされた層によって効果的に低下させることができる。なぜなら、第２の
横編みされた層のモノフィラメントは、弾力的に変形可能ではないためである。モノフィ
ラメントの第２の布層は、そのステッチに起因して、実際には伸縮性を有するが、その伸
縮性は、編み糸の第１の布層よりも大幅に低い。
【００２３】
第１の布層は、通気のための穴を含むことが好ましい。さらに、第２の布層は、第１の
布層よりも大きなステッチを含むことが好ましい。
【００２４】
本発明のさらなる一態様は、靴、特にスポーツ靴用の靴上部体の製造方法であり、その
靴上部体は、編まれた布地として結合して製造されている第１の部分および第２の部分を
含む。この方法は、靴上部体の２つの部分のうちの一方のみにおいてポリマー層をコーテ
ィングとして施すステップを含む。
【００２５】
この方法は、靴上部体のポリマーコーティングされた部分を加圧および加熱下でプレス
するステップを含むことがさらに好ましい。ポリマーは、圧力および熱に起因して溶融し
、編み糸と融合する。したがって、コーティングされた部分においては、編まれた布地の
剛性が高まり、伸縮性が低下する。
【００２６】
ポリマーコーティングは、スプレーされること、スクレーパもしくは塗布ナイフを用い
て、または塗り付けることによって施されることが好ましい。このような方法ステップに
よって、コーティングされる部分にポリマー素材を特に容易に施すことができる。
【００２７】
さらなる一実施形態においては、編まれた布地は、第１の布層と、第２の布層とを含み
、第１の布層は、編み糸を含み、第２の布層は、モノフィラメントを含む。この点につい
ては、この方法は、ポリマー素材を第２の布層に施すステップと、靴上部体を加圧および
加熱するステップであって、ポリマー素材が溶融し、次いで第２の布層に浸透し、ひいて
は基本的に第１の布層をコーティングする、ステップとをさらに含む。第２のステップに
おいては、ポリマー素材は、基本的に第１の布層の繊維に接続し、ひいては第１の布層を
補強する。このプロセス中に、ステッチは、それらが交わる点において、またはステッチ
全体がポリマーによって包まれて、ひいては固定されることによって、互いに対して固定
される。
【００２８】
この方法のさらなる好ましいステップは、コーティングされた布素材を圧縮モールディ
ングするステップである。コーティングされた布素材を圧縮モールディングするステップ
によって、靴上部体は、特定のエリアにおける特定の形状、たとえば、かかとまたはつま
先のエリアにおける湾曲した形状を備えることができる。靴上部体の形状は、靴型に、ま
たは足そのものに合わせて調整することができる。
【００２９】
この点については、第１の布層の編み糸、および第２の布層のモノフィラメントが、ポ
リマー素材よりも高い融点を備えることがさらに好ましい。したがって、編み糸およびモ
ノフィラメントが破損または損傷することなく、ポリマー素材のみが、適切な温度で溶融
して、第１の布層の編み糸と融合することが可能である。
【００３０】
第１の布層の編み糸は、熱可塑性素材を含む融合編み糸を含むことがさらに好ましい。
したがって融合編み糸は、加熱および加圧されると、編み糸と融合し、その編み糸を補強
することができる。その中で、モノフィラメントおよび編み糸が、融合編み糸よりも高い
融点を備え、それによって、プレス中に融合編み糸のみが、適切に選択された温度で溶融
することも好ましい。この点については、モノフィラメントおよび編み糸が、融合編み糸
の熱可塑性素材よりも高い融点を備えることがさらに好ましい。
【００３１】
さらなる有利な実施形態は、さらなる従属請求項に記載されている。
【００３２】
以降では、本発明の態様について、添付の図を参照して、さらに詳細に説明する。
【図面の簡単な説明】
【００３３】
【図１】布構造の概略図である。
【図２】複数のタイプの編まれた布地の概観である。
【図３】本発明による靴上部体において使用される編み糸用の繊維の断面図である。
【図４】本発明の一態様による横編みされた布地に関する正面視図および背面視図である。
【図５】本発明の一態様による靴上部体の概略図である。
【図６】２つの層を有する横編みされた布地の拡大図である。
【図７】靴上部体のかかとエリアおよびつば（shoe collar）を示す図である。
【図８】本発明の一態様による靴上部体、およびこの靴上部体を備えた靴を示す図である。
【図９】本発明の一態様によるさらなる靴上部体、およびこの靴上部体を備えた靴を示す図である。
【図１０】靴上部体の３次元モールディングを示す図である。
【発明を実施するための形態】
【００３４】
以降では、本発明の実施形態および変形形態について、靴、特にスポーツ靴用の靴上部
体を参照して、さらに詳細に説明する。しかし、本発明は、その他の形で、たとえば、支
持機能、剛性、高められた耐摩耗性、伸縮性の除去、高められた快適性、および、所定の
幾何学的形状への正確なフィットが必要とされる衣類または装身具のために使用すること
もできる。
【００３５】
横編み技術を使用することによって、靴上部体は、さまざまな特徴を有するエリアを備
えることができ、その一方で、単一の作業で製造することもできる。それらのエリアのさ
まざまな特徴または機能としては、たとえば、剛性、安定性、および快適性が含まれる。
そのような特徴または機能を実現するために、さまざまな技術が使用され、それらの技術
については、以降で説明する。説明される技術には、適切な編み作業技術（たとえばジャ
ガード、像眼細工、および／またはガセット技術）、繊維および編み糸の選択、布素材を
ポリマーでコーティングすること、モノフィラメントの使用、モノフィラメントおよびポ
リマーコーティングの組合せ、融合編み糸および多層布素材（multi-layer textile mate
rial）の適用が含まれる。これらおよびその他の技術について、以降で説明し、その後に
、これらの技術を適用する靴上部体の実施形態について説明する。
【００３６】
５．１  布素材
図１において示されているように、織られた布素材１０は、横編みされた布素材１１、
１２、または縦編みされた布素材１３ほど複雑ではない。横編みされた布素材、および縦
編みされた布素材は、編まれた布地とも呼ばれる。編まれた布地の基本的な特徴は、いわ
ゆるステッチを形成するように輪の形にされている編み糸から製造されているということ
である。
【００３７】
編まれた布地は、靴用に使用されている布素材の大多数を占めている。編まれた布地が
、織られた布に勝る基本的な利点は、編まれた布地を用いて作製できる構造および表面の
多様さである。基本的に同じ製造技術を使用して、非常に重くて硬い素材と、非常に柔ら
かくて、薄く、伸縮性のある素材との両方を製造することが可能である。素材の特性は、
横編みパターン、編み糸、および針のサイズによって影響を受けることがある。
【００３８】
横編みされた布素材は現在、靴上部体の製造には、限られた程度しか、特に靴ライニン
グ（裏当て）用にしか使用されていない。靴上部体の布素材、および靴ライニング素材の
大多数は、主として、縦編みされた布素材である。
【００３９】
横編みされた布素材１１、１２は、１本のスレッドを用いて左から右へ編むことによっ
て作製される。外観１１は、横編みされた素材の正面外観を示しており、外観１２は、横
編みされた素材の背面外観を示している。対照的に、縦編みされた布素材１３は、多くの
スレッドを用いて上から下へ縦編みすることによって作製される。縦編み製品および横編
み製品のさらなる分類が、図２において示されている。横編みが縦編みに勝る利点は、基
本的に、組合せの点からステッチ構造をよりいっそう変えやすいこと、および横編み機に
おいて使用できる横編みパターンである。特に、横編みを用いてさまざまな構造の個々の
ゾーンを作製することが可能である。対照的に、縦編みの場合には、製品全体が、同じ構
造を備えなければならない。加えて、機能的な横編み（functional weft-knitting）が可
能であり（すなわち、横編みのタイプまたは編み糸を選択することによって、機能的な編
まれた布地を作製することができ）、横編みされた布素材に、特定の形状、すなわち外形
を与えることができる。これは、縦編みでは不可能である。
【００４０】
最終的な形状または外形の製造は、平編みによって可能である。この目的で、靴上部体
の３次元の形状は、縫い目を閉じることによって作製しなければならない。最終的な外形
を作製することは、丸編みでは不可能である。ここでは、編まれた素材から最終的な形状
を切り抜いて、その縁に沿って縫い目を提供することが必要である。したがって、横編み
技術によって、さまざまな機能的なエリアを有する布素材を製造し、同時にそれらのエリ
アの外形を保持することができる。結果として、図５および図７〜図９において示されて
いるように、横編み技術によって１つの作業で靴上部体を製造することが可能である。
【００４１】
横編みされる素材の構造は、特定のエリアにおける機能的な要件に合わせて、それに応
じて選択される横編みパターン、編み糸、または針のサイズによって調整することができ
る。たとえば、横編みされた布素材内に大きなステッチまたは穴を有する構造を、通気が
望ましいエリアに含めることが可能である。対照的に、支持および安定性が望ましいエリ
アにおいては、細かいメッシュの横編みパターン、より硬い編み糸、または多層の横編み
構造さえ、使用することができ、これらについては、以降で説明する。横編みされた布素
材の厚さも、同様に変えることができる。
【００４２】
５．２  繊維
繊維は通常、どちらかと言えば短い長さであり、紡がれて、または撚られてスレッドま
たは編み糸となる。しかし、繊維は長い場合もあり、ねじられて編み糸となる場合もある
。繊維は、天然素材または合成素材から構成することができる。天然繊維は、コットン、
ウール、アルパカ、麻、ココナッツ繊維、またはシルクを含む。合成繊維には、ナイロン
、ポリエステル、スパンデックス、またはケブラーなど、ポリマーベースの繊維があり、
これらは、従来の繊維として、またはハイパフォーマンス繊維もしくはテクニカル繊維と
して生産することができる。
【００４３】
繊維、およびその繊維から製造される編み糸の機械的な特性および物理的な特性はまた
、図３において示されているように、その繊維の断面によって特定される。さまざまな断
面、それらの特性、およびそのような断面を有する素材の例について、以降で説明する。
【００４４】
円形の断面３１０を有する繊維は、中実であるか、または中空である場合がある。中実
の繊維は、最も頻繁に見られるタイプであり、容易に曲げることができ、触ると柔らかい
。中実の繊維と同じ重量／長さの比率を有する中空の円としての繊維は、より大きな断面
を有し、曲げに対する抵抗力が高い。なぜなら、曲げている最中に変形が生じるためであ
る。円形の断面を有する繊維の例としては、ナイロン、ポリエステル、およびリヨセルが
ある。
【００４５】
骨形の断面３３０を有する繊維は、水分を毛管作用によって導く特性を有する。そのよ
うな繊維の例としては、アクリルまたはスパンデックスがある。繊維の中央のくぼんだエ
リアが、水分が長手方向に通過するのを補助し、それによって水分は、ある場所から毛管
作用によって急速に導かれ、分散される。
【００４６】
下記のさらなる断面が、図３に示されている。
【００４７】
−  多角形の断面３１１、中空、例：亜麻
【００４８】
−  重なる部分を有する楕円形から丸い断面３１２、例：ウール
【００４９】
−  膨らんだ部分と畳まれた部分とを有する平らな楕円形の断面３１３、例：コットン
【００５０】
−  部分的な溝を有するギザギザの付いた円形の断面３１４、例：レーヨン
【００５１】
−  ライマビーン形の断面３２０、なめらかな表面
【００５２】
−  ギザギザの付いたライマビーン形の断面３２１、例：アブリル（商標）レーヨン
【００５３】
−  丸みを帯びた縁を有する三角形の断面３２２、例：シルク
【００５４】
−  ３つの部分からなる星のような形の断面（trilobal star cross-section）３２３
、光沢のある見ばえを有する三角形のような形の繊維
【００５５】
−  部分的な溝を有する棍棒状の断面３２４、きらめく見ばえ、例：アセテート
【００５６】
−  平らな幅広い断面３３１、例：アセテート
【００５７】
−  星形のまたはコンチェルティーナのような断面３３２
【００５８】
−  中央が中空になっているつぶれたチューブの形状の断面３３３
【００５９】
−  穴を有する正方形の断面３３４、例：Ａｎｓｏ  ＩＶ（商標）ナイロン
【００６０】
靴上部体の製造に関連する特性を備えた個々の繊維について、以降で説明する。
【００６１】
−  アラミド繊維：摩耗および有機溶媒に対する抵抗性に優れている；非導電性；耐熱
温度は５００℃；可燃性は低い；酸、塩、およびＵＶ照射に敏感である。
【００６２】
−  パラアラミド繊維：ケブラー（商標）、Ｔｅｃｈｏｖａ（商標）、およびトワロン
（商標）という商標名で知られている；重量に対する強度特性が傑出している；編み糸グ
率が高く、抗張力が高い（メタアラミドよりも高い）；伸縮性が低く、破断時の伸び率が
低い（約３．５％）；染めにくい。
【００６３】
−  メタアラミド：Ｎｕｍｅｘ（商標）、Ｔｅｉｊｉｎｃｏｎｅｘ（商標）、Ｎｅｗ  
Ｓｔａｒ（商標）、Ｘ−Ｆｉｐｅｒ（商標）という商標名で知られている。
【００６４】
−  ダイニーマ繊維：知られているあらゆる熱可塑性プラスチックのうちでインパクト
強度が最も高い；酸化性酸を除く腐食性化学物質に対する抵抗力が高い；吸湿性がきわめ
て低い；摩擦係数が非常に低く、ナイロンおよびアセテートの摩擦係数よりも大幅に低く
、テフロン（登録商標）に匹敵する；自己潤滑性；摩耗に対する抵抗力が高い（摩耗に対
する抵抗力がカーボンスチールよりも１５倍高い）；耐摩耗性がテフロン（登録商標）よ
りも優れている；無臭；無味；無毒。
【００６５】
−  カーボン繊維：直径約０．００５〜０．０１０ｍｍのきわめて細い繊維、基本的に
炭素原子から構成されている；サイズに関する安定性が高い；数千本のカーボン繊維から
１本の編み糸が形成される；抗張力が高い；重量が軽い；熱膨張性が低い；グラス繊維ま
たはプラスチックなどの類似した素材と比較して相対的に高価である；伸ばされたときま
たは曲げられたときに非常に強い；圧迫されたときまたは大きな衝撃にさらされたときに
弱く、したがって、ハンマーで叩くと、容易に割れる；伝熱性を有する；導電性を有し、
したがって、電子デバイスを備えた部屋の中で布素材を製造するのは困難である。
【００６６】
−  グラス繊維：重量に対する表面の比率が高いが、一方で、グラス繊維は、表面が大
きくなると、化学的腐食を受けやすくなる；グラス繊維のブロックは、空気を内部に閉じ
込めることによって、良好な断熱性を提供する；伝熱率は０．０５Ｗ／（ｍ×Ｋ）；繊維
が細ければ細いほど、柔軟性が高くなるため、最も細い繊維が、最も強い；ガラスはアモ
ルファス構造を有するため、グラス繊維の特性は、繊維に沿って、およびその断面にわた
って同じである；水分がたまりやすく、それによって、きわめて小さいひび、および表面
の欠陥が悪化すること、ならびに抗張力が低下することがある；繊維を曲げたときの直径
と、繊維の直径との間に相関関係がある；断熱性、電気絶縁性、および遮音性を有する；
破断前の伸縮性が、カーボン繊維よりも高い。
【００６７】
５．３  編み糸
下記の編み糸を靴上部体用の布素材に施すことができる。
【００６８】
機能的な編み糸は、水分を運ぶこと、ひいては汗および水分を吸収することができる。
機能的な編み糸は、導電性を有すること、自浄機能を有すること、熱の調節機能および断
熱機能を有すること、難燃性を有すること、ならびにＵＶ吸収機能を有することができ、
赤外線の緩和を可能にすることができる。機能的な編み糸は、センサに適している場合が
ある。
【００６９】
ステンレススチール編み糸は、ナイロンまたはポリエステルとスチールとの混合物から
なる繊維を含む。ステンレススチール編み糸の特性としては、耐摩耗性が高いこと、切断
抵抗がより高いこと、熱摩耗性が高いこと、伝熱性および導電性が高いこと、抗張力がよ
り高いこと、ならびに重量が重いことが含まれる。ステンレススチール編み糸は、今まで
のところ、グレースチールカラーでのみ利用可能である。
【００７０】
電子デバイスを布素材内に統合するための導電性編み糸。
【００７１】
融合編み糸（項５．７も参照されたい）は、熱可塑性編み糸とポリエステルまたはナイ
ロンとの混合物である。基本的には、３つのタイプの融合編み糸、すなわち、熱可塑性で
ない編み糸によって包まれている熱可塑性編み糸、熱可塑性編み糸によって包まれている
熱可塑性でない編み糸、および熱可塑性素材の純粋な融合編み糸がある。熱可塑性編み糸
は、溶融温度まで加熱されると、熱可塑性でない編み糸（たとえば、ポリエステルまたは
ナイロン）と融合し、布素材を硬化させる。熱可塑性編み糸の溶融温度は、しかるべく定
まっている。
【００７２】
収縮性編み糸は、２つの構成要素からなる編み糸である。外側の構成要素は、収縮性素
材であり、所定の温度を超えると収縮する。内側の構成要素は、ポリエステルまたはナイ
ロンなどの非収縮性編み糸である。収縮によって、布素材の剛性が高まる。
【００７３】
靴上部体に施すためのさらなる編み糸は、発光性編み糸または反射編み糸である。
【００７４】
５．４  ポリマーコーティング
横編みされた布素材または縦編みされた布素材は、ループ／ステッチを有するその構造
に起因して、織られた布素材よりも柔軟性および伸縮性が大幅に高い。したがって、特定
の用途および要件のために、たとえば靴上部体の特定のエリアにおいては、十分な安定性
を実現するために、柔軟性および伸縮性を低下させることが必要である。
【００７５】
この目的で、ポリマーコーティングを、編まれた布地（横編み製品または縦編み製品）
の片側または両側に施すことができるが、概して、その他の布素材にも施すことができる
。そのようなポリマーコーティングによって、布素材の補強および／または硬化が行われ
る。靴上部体においては、ポリマーコーティングは、たとえば、つま先のエリアにおいて
、かかとのエリアにおいて、またはその他のエリアにおいて支持および／または硬化を行
う目的を果たすことができる。さらに、布素材の弾力性、特に伸縮性が低下する。その上
、ポリマーコーティングは、布素材を摩耗から保護する。さらに、圧縮モールディングを
使用して、ポリマーコーティングによって布素材に３次元の形状を与えることが可能であ
る。
【００７６】
ポリマーコーティングの第１のステップにおいては、ポリマー素材が、布素材の片側に
施される。しかし、ポリマー素材を両側に施すこともできる。素材は、スプレーすること
、スクレーパもしくは塗布ナイフを用いてコーティングすること、塗り付けること、焼き
付けること、焼結すること、塗り広げることによって、またはポリマービーズを用いるこ
とによって施すことができる。最も重要な施着方法は、スプレーすることであり、それは
、自動的に行われることが好ましい。これは、ホットグルーガンに類似したツールによっ
て実行することができる。スプレーすることによって、ポリマー素材を薄い層で均一に施
すことができる。その上、スプレーすることは、迅速な方法である。
【００７７】
さまざまな実施形態においては、ポリマーのスプレープロセスは、自動化することがで
きる。ポリマー素材は、ロボットを用いた自動化プロセスでスプレーできることが好まし
い。ポリマーコーティングの設計、たとえば、ポリマーコーティングの厚さ、およびポリ
マーコーティングの２次元または３次元の輪郭は、ロボットを適切にプログラミングする
ことによって制御することができる。したがって、スプレープロセスは、迅速かつ再現可
能に実行することができ、ポリマーコーティングの設計は、柔軟に変更すること、ならび
に正確に制御することが可能である。
【００７８】
さらなる実施形態においては、ポリマー素材は、布素材を、ポリマー粒子と水とを含む
ポリマー溶液に浸すことによって施される。布素材が、ポリマー溶液に完全に浸され、ポ
リマー溶液が、布素材全体に染み込む。あるいは、１回に布素材の片面のみを溶液に浸す
ことまたは部分的に浸すこともできる。その場合には、ポリマー溶液は、布素材に部分的
に染み込むことができ、染み込む程度は、浸すプロセスの持続時間によって制御すること
ができる。いくつかの実施形態においては、布素材のさらなる表面、たとえば、前に浸し
た表面の反対側の表面も、同じポリマー溶液に、または、別の特性、たとえば、別の着色
顔料、別の繊維などを有する別のポリマー溶液に浸すことまたは部分的に浸すことができ
る。したがって、それらの同じまたは別の（１種または複数種の）ポリマー溶液も、さら
なる表面から布素材に部分的に染み込むことができる。
【００７９】
特にポリマー溶液を布素材全体に染み込ませた場合には、１回または複数回の浸すステ
ップの後に、余分なポリマーを、たとえばローラを用いて、布素材から絞り出せることが
好ましい。その後に、ポリマーが染み込んだ布素材を熱により乾燥させる。
【００８０】
好ましい一実施形態においては、ポリマーは、「フーラード（Ｆｏｕｌａｒｄ）」技術
によって施着される。上述したように、布素材をポリマー溶液に浸して、余分なポリマー
を、たとえばローラを用いて絞り出した後に、布素材を熱により乾燥させ、それによって
ポリマーは、布素材の編み糸に浸透してコーティングを施す。
【００８１】
さらなる好ましい一実施形態においては、ポリマーは、「熱硬化」技術によって施着さ
れる。上述の浸すステップおよび絞り出すステップの後に、布素材を広げる。その後に、
ヒートセットプロセスを実行する。
【００８２】
さまざまな実施形態においては、ポリマーは、０．２〜１ｍｍの厚さを伴う少なくとも
１つの層で施される。ポリマーは、１つまたは複数の層で施すことができ、それらの層は
、別々の厚さを有することができる。別々の厚さの隣接しているエリア間において、より
薄いエリアから、より厚いエリアへと連続した移り変わりが可能である。同様に、別々の
エリアにおいて別々のポリマー素材を使用することができ、それについては、以降で説明
する。
【００８３】
施着中に、ポリマー素材は、一方では、布素材の編み糸と接する点、または布素材の編
み糸と交わる点に、他方では、編み糸間の隙間に付着し、以降で説明する処理ステップの
後に、布素材に、閉じられたポリマー表面を形成する。しかし、布構造内の比較的大きな
メッシュ開口または孔の場合には、この閉じられたポリマー表面は、たとえば通気を可能
にするために、間欠的にすることもできる。これはまた、施される素材の厚さに応じて変
わる。施されるポリマー素材が薄ければ薄いほど、閉じられたポリマー表面は間欠的にな
りやすい。その上、ポリマー素材は、編み糸に浸透して、編み糸に染み込むこともでき、
ひいては、編み糸の硬化に寄与する。
【００８４】
ポリマー素材が施された後、布素材を加熱および加圧する。ポリマー素材は、このステ
ップにおいて溶けて、布素材の編み糸と融合する。
【００８５】
さらなる任意選択のステップにおいては、布素材を圧縮モールディング用のマシンで３
次元の形状へとプレスすることができる。たとえば、かかとのエリアまたはつま先のエリ
アを靴型の上で３次元に成形することができる。あるいは、布素材を足に直接フィットさ
せることもできる。
【００８６】
プレスおよびモールディングの後に、完全に硬化するまでの反応時間は、使用されるポ
リマー素材に応じて、１〜２日間かかる場合がある。
【００８７】
次のポリマー素材を使用することができる。ポリエステル、ポリエステルウレタンプレ
ポリマー、アクリレート、アセテート、反応性ポリオレフィン、コポリエステル、ポリア
ミド、コポリアミド、反応系（主として、Ｈ２ＯまたはＯ２との反応性が高いポリウレタ
ン系）、ポリウレタン、熱可塑性ポリウレタン、およびポリマー分散剤。
【００８８】
さらにポリマー素材は、繊維および／または顔料を含むことができる。したがって、布
素材の特性を変えることができる。一実施形態においては、繊維は、布素材に施されるポ
リマーコーティングによって提供される少なくとも１つの機械的な特性、たとえば安定性
、剛性、切断抵抗などを変える。好ましい実施形態においては、ポリマーコーティングに
よって提供される安定性を高めるためにカーボン繊維を添加する。さらに、切断抵抗を高
めるために、パラアラミド繊維、たとえばケブラー（商標）を添加することができる。追
加として、または代替として、使用される特定のポリマー素材を問わず、ポリマーコーテ
ィングの所望の色の見ばえをもたらすために、着色顔料を添加することができる。説明し
た繊維または顔料の添加は、製造プロセスに影響を与えない。顔料の有無を問わず、繊維
で補強されたポリマー素材は、上述のようなさらなる方法のうちのいずれかで布素材にス
プレーまたは施すことができる。特に繊維および顔料は、布素材を浸すポリマー溶液に添
加することができる。
【００８９】
好ましい一実施形態においては、不織ポリマー素材、たとえばフリースが、布素材に施
される。特に好ましい一実施形態においては、不織ポリマー素材は、上部体の内側表面を
形成することになる布素材の表面に施される。したがって、上部体の内側表面を有利な様
式で製造することができる。さらなる特に好ましい一実施形態においては、不織ポリマー
素材は、上部体の内側表面を形成する布素材の表面に、さらに、上部体の外側表面を形成
する布素材の表面にも施される。その中で、不織ポリマー素材は、かかとエリアおよび／
またはつま先エリアにおいて施すことができる。したがって、上部体の内側表面における
好都合な感触、および上部体の所望の部分における適切な安定性を、単一の素材に基づく
１つの製造ステップにおいて提供することができる。
【００９０】
不織ポリマー素材は、ヒートプレスまたはアイロンがけされて、布素材のそれぞれの表
面またはエリアに加工されることが好ましい。使用されるポリマー素材は、１６０℃の溶
融温度を有することが好ましい。
【００９１】
ポリマー素材の粘度に関する適切な範囲は、９０〜１５０℃で５０〜８０Ｐａ・ｓであ
る。１１０〜１５０℃で１５〜５０Ｐａ・ｓの範囲が、特に好ましい。
【００９２】
硬化されたポリマー素材の硬度に関する好ましい範囲は、４０〜６０ショアＤである。
用途に応じて、その他の範囲の硬度も考えられる。
【００９３】
説明したポリマーコーティングは、支持機能、剛性、高められた耐摩耗性、伸縮性の除
去、高められた快適性、および／または、所定の３次元の幾何学的形状へのフィットが望
ましいところならどこででも有意義である。ポリマー素材を靴上部体に施し、次いでその
靴上部体を加熱して足の形状に適合させることによって、靴上部体を、その靴上部体を着
用する人の足の個々の形状にフィットさせることも考えられる。
【００９４】
５．５  補強用のモノフィラメント
モノフィラメントとは、単一のフィラメント、すなわち単一の繊維から構成されている
編み糸である。したがって、モノフィラメントの伸縮性は、多くの繊維から製造されてい
る編み糸の伸縮性よりも大幅に低い。結果として、モノフィラメントから製造される編ま
れた布地の伸縮性も低下する。モノフィラメントは、典型的にはポリアミドから作製され
る。しかし、その他の素材、たとえばポリエステル、またはその他の熱可塑性素材なども
考えられる。
【００９５】
したがって、モノフィラメントから製造される布素材は、大幅に剛性が高く、伸縮性が
低いが、その一方で、この素材は、通常の布素材が有しているような望ましい表面特性、
たとえば、なめらかさ、色、水分の運搬、外見、および、布構造の多様性などを有してい
ない。この不利な点は、以降で説明する素材によって克服される。
【００９６】
図４は、編み糸から作製されている横編みされた層と、モノフィラメントから作製され
ている横編みされた層とを有する横編みされた布素材を示している。モノフィラメントの
層が、編み糸の層の中に編み込まれる。結果として得られる２層素材は、編み糸のみから
作製されている層よりも大幅に硬く、伸縮性が低い。モノフィラメントは、わずかに溶融
すれば、編み糸とさらにいっそう良好に接続する。
【００９７】
図４は、２層素材４０の正面外観４１および背面外観４２を詳細に示している。両方の
図は、編み糸から作製されている第１の横編みされた層４３と、モノフィラメントから作
製されている第２の横編みされた層４４とを示している。編み糸から作製されている第１
の布層４３は、ステッチ４５によって第２の層４４に接続されている。したがって、モノ
フィラメントから作製されている第２の布層４４の高い硬度および低い伸縮性が、編み糸
から作製されている第１の布層４３へ伝わる。
【００９８】
モノフィラメントは、編み糸の層と接続するために、およびあらゆる伸縮性をよりいっ
そう制限するために、わずかに溶融することもできる。次いでモノフィラメントは、編み
糸との接続点と融合し、モノフィラメントから作製されている層の方へ編み糸を固定する
。
【００９９】
５．６  モノフィラメントおよびポリマーコーティングの組合せ
前の項において説明した２つの層を有する横編みされた素材は、項５．４において説明
したようなポリマーコーティングによってさらに補強することができる。モノフィラメン
トから作製されている横編みされた層にポリマー素材を施す。モノフィラメントは、丸み
を帯びたなめらかな表面を有するため、ポリマー素材は、モノフィラメントのポリアミド
素材に接続せず、基本的には、編み糸の根底をなす層に浸透する。したがって、その後の
プレス中に、ポリマー素材は、第１の層の編み糸と融合し、第１の層を補強する。ポリマ
ー素材は、第１の層の編み糸および第２の層のモノフィラメントよりも低い融点を有し、
プレス中の温度は、ポリマー素材のみが溶融するように選択される。
【０１００】
５．７  融合編み糸
補強のために、および伸縮性を低下させるために、編まれた布地の編み糸を熱可塑性素
材で補完することもでき、この熱可塑性素材は、プレス後に、編まれた布地を固定する。
基本的には、３つのタイプの融合編み糸、すなわち、熱可塑性でない編み糸によって包ま
れている熱可塑性編み糸、熱可塑性編み糸によって包まれている熱可塑性でない編み糸、
および熱可塑性素材の純粋な融合編み糸がある。熱可塑性素材と編み糸との間における結
合部を強化するために、編み糸の表面に織り目を付ける（texturize）。プレスは、１１
０〜１５０℃の範囲の温度で行われることが好ましく、１３０℃で行われることが特に好
ましい。熱可塑性素材は、プロセス中に少なくとも部分的に溶融し、編み糸と融合する。
プレス後に、編まれた布地が冷却され、それによって、結合部が硬化し、固定される。
【０１０１】
一実施形態においては、融合編み糸が、編まれた布地の中に編み込まれる。複数の層の
場合には、融合編み糸を、編まれた布地の１つの層、複数の層、またはすべての層の中に
編み込むことができる。
【０１０２】
第２の実施形態においては、編まれた布地の２つの層間に融合編み糸を配置することが
できる。これを行う際には、融合編み糸をそれらの層間に単に置くことができる。層間に
配置することが有する利点は、プレスおよびモールディング中にモールドが汚れないとい
うことである。なぜなら、融合編み糸とモールドとの間に直接の接触がないためである。
【０１０３】
５．８  さらなる技術
編まれた（横編みされた）布地から作製される靴上部体の製造に関連する場合があるさ
まざまな技術について、以降で説明する。
【０１０４】
複数の層を有する布素材は、布素材用のさらなる可能な構造を提供し、それらの構造は
、多くの利点を提供する。複数の層は、基本的に布素材の硬度および安定性を高める。こ
の点について、結果として得られる硬度は、層どうしが互いに接続される程度、およびそ
うした接続を行う技術に応じて変わる。個々の層ごとに同じ素材または別々の素材を使用
することができる。編み糸から作製されている横編みされた層と、モノフィラメントから
作製されている横編みされた層とを有し、それらのステッチが網の目のように絡み合って
いる横編みされた布素材については、項５．５において既に説明した。特に、別々の素材
を組み合わせたことに起因して、横編みされた層の伸縮性が低下する。この構造の有利な
代替形態は、素材の伸縮性を低下させて硬度を高めるために、モノフィラメントから作製
されている層を、編み糸から作製されている２つの層間に配置することである。モノフィ
ラメントから作製されている硬度の高い表面とは対照的に、このようにして、編み糸から
作製される快適な表面が、布素材の両側で得られる。
【０１０５】
多層構造はまた、別々の層に別々の色を使用することによって、カラーデザインのため
の機会を提供する。
【０１０６】
多層構造の代替形態がポケットであり、ポケットでは、２つの布層が、片側でのみ互い
に接続され、それによって、中空の空間が生み出される。次いで、フォーム素材を、たと
えば開口を通じて、たとえば舌革、靴上部体、かかとにおいて、またはその他のエリアに
おいて導入することが可能である。あるいは、編まれた布地スペーサでポケットを満たす
こともできる。
【０１０７】
舌革は、連続したパーツとして製造して、後で靴上部体と接続することができ、または
靴上部体とワンピースで製造することもできる。内側のうねは、舌革の柔軟性を高めるこ
と、および舌革と足とに必ず間隔ができるようにすることが可能であり、それによって、
さらなる通気が確保される。靴ひもは、舌革の１つまたは複数の横編みされたトンネルを
通して導くことができる。舌革の安定を実現するために、および、たとえば非常に薄い舌
革が巻き込まれるのを防止するために、舌革をポリマーで補強することもできる。その上
、舌革を靴型または足の形状にフィットさせることもできる。
【０１０８】
３次元の編まれた布地は、さらなるクッション性または保護が望ましいところならどこ
ででも、たとえば靴上部体または舌革において使用することができる。３次元の構造は、
隣接している布層間において、または布層と足との間においても、間隔を生み出す役割を
果たすことができ、したがって、通気が確保される。
【０１０９】
編まれた布地は、その構造に起因して、ステッチの方向（長手方向）に特に伸縮性があ
る。この伸縮性は、たとえば項５．４において説明したようにポリマーコーティングによ
って低下させることができる。しかし伸縮性は、編まれた布地自体におけるさまざまな手
段によって低下させることもできる。１つの候補は、メッシュ開口を小さくすること、す
なわち、より小さな針サイズを使用することである。これは、たとえば、靴上部体におい
て使用することができる。その上、編まれた布地の伸縮性は、編まれた補強、たとえば３
次元の構造によって低下させることができる。そのような構造は、靴上部体の内側または
外側に配置することができる。さらに、伸縮性を制限するために、非伸縮性の編み糸をト
ンネル内に置くことができる。
【０１１０】
別のスレッドを使用することによって、および／またはさらなる層によって、複数の色
を有する色付けされたエリアを作製することができる。色が変わるエリアにおいては、色
の円滑な移行を実現するために、より小さなメッシュ開口（より小さな針サイズ）が使用
される。横編みされた挿入物（像眼細工）またはジャガード編みによって、さらなる効果
を実現することができる。
【０１１１】
５．９  靴上部体（シューアッパー）
図５は、上述の技術が適用される靴上部体１に関する第１の実施形態の概略図を示して
いる。
【０１１２】
図５において示されている靴上部体１は、上から下へ、最初のステッチ６０１から最後
のステッチ６０２へ、ワンピースで横編みされている。仕上げのために、靴上部体１は、
ライン６０３に沿って結合される。
【０１１３】
つま先６１０のエリアにおいては、つま先をインパクトから保護するために、およびこ
の露出されたエリアにおいて足に対する支持を提供するために、靴上部体の補強が有利で
ある。その上、このエリアにおいては、３次元モールディングが望ましい場合がある。
【０１１４】
布素材の補強は、基本的に４つの方法で達成することができる。第１に、より小さな針
直径を使用することができ、その結果、ステッチの密度が高まり、ひいては、横編みされ
た素材の硬度が高まる。第２に、項５．８において説明したように、つま先６１０のエリ
アを多層様式で横編みすることができる。
【０１１５】
第３に、項５．７において説明したように、融合編み糸を１つまたは複数の層において
使用することができる。これを行う際には、１つの層の全体を融合編み糸で横編みするこ
とができ、または１つの層が単に１本の融合編み糸を含むだけであることも可能である。
第４に、項５．４において説明したように、エリア６１０をポリマーコーティングによっ
て補強することができる。その後に加圧および加熱下で溶融を行い、次いで冷却および硬
化を行うことによって、つま先のエリアは、大幅に高い硬度を与えられる。最後に、圧力
モールディングによって、このエリアに３次元の形状を与えることができる（項５．４を
参照されたい）。
【０１１６】
上述の技術のうちの複数を組み合わせれば、結果として特に効果的な補強となる。
【０１１７】
ベースエリア６２０は、靴上部体１の大部分にわたる。靴上部体１を有する靴の良好な
通気を可能にするために、このエリアにおいては、つま先６１０のエリアおよびかかと６
５０のエリアよりも大幅に高い通気性が望ましい。この問題を解決するために、一方では
、より小さなステッチ直径を使用し、それによって、編み糸から作製されている横編みさ
れた素材に高い硬度が与えられる。
【０１１８】
他方では、空気の流れを可能にする穴を横編みパターン内に設ける。しかし、これらの
穴は、横編みされた素材の伸縮性を高めてしまう。したがって、結果として得られる横編
みされた素材の硬度を高めて伸縮性を低下させるために、モノフィラメントから作製され
ている第２の層を、ベースエリア６２０の内側において別の様式で第１の層の中に編み込
むか、または第１の層と接続する。モノフィラメントは、低い伸縮性を有するため、第１
の層の伸縮性も低下する。
【０１１９】
ここで生じる問題は、編み糸から作製されている第１の層の通気性が大幅に制限される
のを防止することである。この問題は、第２の層のモノフィラメントに関するステッチの
サイズを第１の層の編み糸に関するステッチのサイズよりも大きくすること、および／ま
たはモノフィラメントのスレッド太さを第１の層の編み糸のスレッド太さよりも大幅に小
さくすることによって解決される。これはまた、図６において見て取ることができる。モ
ノフィラメントのステッチ直径６９２が非常に広く、モノフィラメントのスレッド太さ６
９１が非常に小さいため、第１の層の穴が閉ざされず、空気が流れ続けることが可能であ
る。
【０１２０】
それらの穴の直径は、約１〜２ｍｍであることが好ましく、１ｃｍ２あたり約８〜１２
個の穴が存在する。これらの寸法に起因して、一方では、靴の特定の通気が可能になり、
他方では、エリア６２０の２層素材は、生じる力に対抗する動きの中で足を支持するため
に十分な硬度を備える。
【０１２１】
一実施形態においては、ベースエリア６２０用に使用されるのは、６６０〜８４０ｄｔ
ｘの編み糸太さを有する、織り目を付けられた編みポリエステル編み糸（texturized kni
tting polyester yarn）であり、４〜５本の個々のスレッドを含み、それぞれの個々のス
レッドは、１６０〜１７０ｄｔｘの編み糸太さを有する。ｄｔｘという単位は、１ｇ／１
０，０００ｍの編み糸太さを有する編み糸を指す。ベースエリアは、１インチあたり１２
〜１４個のステッチの細かい構造を伴って横編みされることが好ましい。
【０１２２】
エリア６３０は、任意選択のものであり、素材のパターン内にある穴の直径がより広い
こと、および／または、これらの穴の密度がより高いことに起因して、周囲のエリア、た
とえばエリア６２０よりも高い通気性を有する。
【０１２３】
エリア６４０は、靴上部体の中央横側に配置されており、これらのエリアにおける足の
支持を確実にするために、素材の適切なパターンを伴って製造されている。エリア６４０
は、より高い硬度を実現するために、ベースエリア６２０と比較して、素材のパターン内
にある穴の直径がより小さく、および／またはこれらの穴の密度がより低い。伸縮性を低
下させるために、エリア６４０は、項５．４において説明したように、ポリマー素材でコ
ーティングすることもできる。
【０１２４】
かかと６５０のエリアは、多層布素材によって補強することもできる。さらに、かかと
６５０のエリアは、このエリアの伸縮性を低下させるために、項５．５において説明した
ように、モノフィラメントのさらなる層を備えることもできる。
【０１２５】
かかと６５０のエリアならびにつま先６１０のエリアの大幅な補強は、項５．７におい
て説明したように、融合編み糸を使用することによって達成される。その上、かかと６５
０のエリアは、つま先６１０のエリアとちょうど同じように、項５．４において説明した
ように、横編みされた布素材を補強するために、ポリマー素材でコーティングすることが
できる。融合編み糸を使用すると、結果としてポリマーコーティングよりも硬い素材とな
る。なぜなら、融合編み糸は、より厚い層を形成することができるためである。その一方
で、ポリマーを使用することは、融合編み糸を使用することよりも安価である。したがっ
て、別々の厚さで、たとえば、かかと６５０のエリアおよび／またはつま先６１０のエリ
アでは中央／横側エリア６４０よりも厚くポリマーコーティングを単に施すことも可能で
あろう。
【０１２６】
エリア６６０は、靴の開口および靴ひものエリアに沿って続いており、たとえば多層布
素材によってさらに補強されており、その多層布素材は、モノフィラメントを含むことも
できる。素材をさらに補強するために、エリア６６０は、ポリマー素材を用いて、好まし
くはエリア６４０よりも厚く、たとえば複数の層でコーティングすることによって、補強
される。溶融させて、靴ひものための穴をあけることができる。
【０１２７】
いわゆるガセット技術（図７において示されている）を、エリア６７０のために使用す
ることができる。ガセット技術は、より多くの編みステッチが密集することを可能にし、
それによって、外形、特に丸みを帯びた外形、たとえば上部体の端部外形７１などを、よ
り良好でより正確な様式で仕上げることが可能になる。参照番号７２は、ガセット技術の
ための区切り線を示している。
【０１２８】
靴上部体１の上部体後端におけるエリア６７０は、たとえば２層素材によるポケットと
して形成することができ、このポケットは、着用時の快適性のためにフォーム素材を内部
に入れる目的から、および足を保護する目的から、一方の端部が開いている。あるいは、
編まれた布地スペーサが、所望のクッション性を提供することもできる。エリア６７０は
、残りのエリアとともにワンピースで横編みされている。エリア６７０は、編み糸から作
製されている（モノフィラメントを含まない）２つの層を含み、これらの２つの層は、網
の目に絡まっていない。これらの２つの層は、片側で接続されており、それによって、ポ
ケットが形成されている。
【０１２９】
構造６８０は、適切な横編みパターンおよび構造によってエンボス加工されており、そ
れぞれ別々の色とすることができる。その上、均一な横編みパターンが、それぞれのスト
リップにわたることができる。色の移り変わりを可能にするために、構造６８０のエリア
においては、異なる横編み技術が適用される。加えて構造６８０は、エリア６４０のうち
の第２のエリアにおいて対称に配置することもできる。
【０１３０】
図８は、靴上部体１のさらなる一実施形態、特にその外側８１および内側８２、ならび
に、靴上部体と組み立てられた靴を示しているが、その靴上部体のエリアは、外観８１お
よび８２において示されている靴上部体１とは異なるフォームを有している。図８は、つ
ま先６１０のエリア、ベースエリア６２０、横側および中央エリア６４０、かかと６５０
のエリア、補強エリア６６０、ポケットを有するエリア６７０、ならびに構造６８０を特
に示しており、これらについては、図５に関連して説明した。この場合もやはり、参照番
号７２は、ガセット技術のための区切り線を示しており、上述のように、ガセット技術に
よって、端部外形７１をより良好でより正確な様式で仕上げることが可能になる。
【０１３１】
図９は、靴上部体１、および靴上部体１を備えた靴２のさらなる一実施形態を示してい
る。この場合もやはり、図９は、つま先６１０のエリア、ベースエリア６２０、かかと６
５０のエリア、補強エリア６６０、ポケットを有するエリア６７０、および構造６８０を
示しており、これらについては、図５に関連して説明した。
【０１３２】
５．１０  コンピュータ化された編み機
編み作業による靴上部体の製造は、たとえばＳｔｏｌｌという会社によって編み機が提
供されているため、それらの編み機上で完全に自動化することができる。その目的で編み
作業プログラムがプログラミングされ、その後、実質的にさらなる労力を伴わずにプロセ
スが自動的に実行される。靴の製造は、大きな労力を伴わずに迅速にプログラミングし直
すことができ、すなわち、マシンそのものを変える必要を伴わずに、エリアを変更するこ
と、サイズを調整すること、編み糸を交換すること、および素材のパターンを変えること
が可能である。
【０１３３】
したがって、靴の設計（色、形状、サイズ、フィット性、機能）を迅速に修正すること
ができる。このことは、工場における生産にとって、ならびに販売場所における生産にと
って、有利である。したがって顧客は、店舗において自分のデータを指定することができ
、靴は、その後にその顧客の個別の寸法に従って編まれることになる。靴を着用する人の
足の形状に合わせて靴上部体を調整することによって、靴を着用する人に合わせて靴を調
整することができる。
【０１３４】
この目的で、ポリマー素材でコーティングされたエリア（項５．４を参照されたい）な
らびに融合編み糸を有するエリア（項５．７を参照されたい）を靴型または足に合わせて
調整することが可能である。図１０は、靴上部体がバックキャッププレフォーミングマシ
ン（back-cap preforming machine）によって靴型に合わせてどのように調整されるかを
示している（図１０においては、靴上部体の編まれた部分は、不規則なハッチによって概
略的に示されている）。図１０の左側の部分においては、靴上部体が、既に靴型を囲むよ
うに配置されている。図１０の右側の部分においては、靴上部体のバックキャップ（back
cap）が、ジョーによって靴型に押し付けられ、それによってポリマー素材および／また
は融合編み糸が溶融し、これによってバックキャップは、靴型の形状に従って恒久的にに
変形させられる。
【０１３５】
以降では、本発明をさらに深く理解し易くするために、好ましい例について記載する。
【０１３６】
１．靴、特にスポーツ靴（２）用の靴上部体（１）であって、
ａ．編まれた布地（１１、１２、１３）として結合して製造されている第１の部分およ
び第２の部分を有し、
ｂ．第１の部分および第２の部分のうちの一方（６１０、６５０）のみにおいて、編ま
れた布地（１１、１２、１３）が、靴上部体に施されているポリマー素材からのコーティ
ングによって補強されている、
靴上部体（１）。
【０１３７】
２．編まれた布地（１１、１２）が横編みされている、例１に記載の靴上部体（１）。
【０１３８】
３．編まれた布地（１３）が縦編みされている、例１に記載の靴上部体（１）。
【０１３９】
４．編まれた布地（１１、１２、１３）の編み糸が、靴上部体（１）に施されているポ
リマー素材からのコーティングによって固定されている、例１から３のいずれか１つに記
載の靴上部体（１）。
【０１４０】
５．ポリマー素材が、靴上部体（１）の内側に施される、例１から４のいずれか１つに
記載の靴上部体（１）。
【０１４１】
６．ポリマー素材が、液体の状態で靴上部体に施される、例１から５のいずれか１つに
記載の靴上部体（１）。
【０１４２】
７．ポリマー素材が、９０〜１５０℃で１５〜８０Ｐａ・ｓの範囲の、好ましくは１１
０〜１５０℃で１５〜５０Ｐａ・ｓの範囲の粘度を有する、例１から６のいずれか１つに
記載の靴上部体（１）。
【０１４３】
８．施されるポリマー素材が、４０〜６０ショアＤの範囲の硬度を有する、例１から７
のいずれか１つに記載の靴上部体（１）。
【０１４４】
９．ポリマー素材が、０．２〜１ｍｍの厚さを伴って少なくとも１つの層で施される、
例１から８のいずれか１つに記載の靴上部体（１）。
【０１４５】
１０．ポリマー素材が、複数の層で施される、例９に記載の靴上部体（１）。
【０１４６】
１１．少なくとも２つの層が、別々の厚さを有する、例１０に記載の靴上部体（１）。
【０１４７】
１２．ポリマー素材で補強されている部分が、つま先エリア（６１０）に配置されてい
る、例１から１１のいずれか１つに記載の靴上部体（１）。
【０１４８】
１３．ポリマー素材で補強されている部分が、かかとエリア（６５０）に配置されてい
る、例１から１２のいずれか１つに記載の靴上部体（１）。
【０１４９】
１４．ポリマー素材で補強されている部分が、靴上部体のミッドフットエリア内の横側
および／または中央側に配置されている、例１から１３のいずれか１つに記載の靴上部体
（１）。
【０１５０】
１５．編まれた布地（１１、１２、１３）の第１の部分および／または第２の部分が、
第１の布層と、第２の布層とを含み、第１の布層が、編み糸を含み、第２の布層が、モノ
フィラメントを含む、例１から１４のいずれか１つに記載の靴上部体（１）。
【０１５１】
１６．靴上部体（１）に施されているポリマー素材からのコーティングによって、編ま
れた布地（１１、１２、１３）が補強されている部分が、第１の布層と、第２の布層とを
含む、例１５に記載の靴上部体（１）。
【０１５２】
１７．ポリマー素材が、第２の布層に配置されている、例１６に記載の靴上部体（１）
。
【０１５３】
１８．第１の布層と、第２の布層とを含む部分が、靴上部体（１）のつま先、ミッドフ
ット、かかと、および／または靴ひものエリアに配置されている、例１５から１７のいず
れか１つに記載の靴上部体（１）。
【０１５４】
１９．編まれた布地（１１、１２、１３）が、熱可塑性素材を含む融合編み糸をさらに
含む、例１から１８のいずれか１つに記載の靴上部体（１）。
【０１５５】
２０．融合編み糸が、第１の布層および／または第２の布層に配置されている、例１９
に関連する例１５から１８のいずれか１つに記載の靴上部体（１）。
【０１５６】
２１．融合編み糸が、第１の布層と、第２の布層との間に配置されている、例２０に記
載の靴上部体（１）。
【０１５７】
２２．第１の布層と、第２の布層とが、横編みによって、または縦編みによって接続さ
れている、例１５から２１のいずれか１つに関連する例２または３に記載の靴上部体（１
）。
【０１５８】
２３．靴、特にスポーツ靴（２）用の靴上部体（１）であって、
ａ．横編みされた素材を含む少なくとも１つの部分を有し、
ｂ．横編みされた素材が、編み糸の第１の横編みされた層と、モノフィラメントの第２
の横編みされた層とを含み、
ｃ．第２の横編みされた層と、第１の横編みされた層とが接続され、それによって、第
１の横編みされた層の伸縮性が、第２の横編みされた層によって低下される、
靴上部体（１）。
【０１５９】
２４．第２の横編みされた層が、第１の横編みされた層に接続されているだけである、
例２３に記載の靴用の靴上部体（１）。
【０１６０】
２５．第１の布層と、第２の布層とが、互いに編み込まれている、例２３または２４に
記載の靴用の靴上部体（１）。
【０１６１】
２６．第１の布層が、通気のための穴を含む、例２３から２５のいずれか１つに記載の
靴用の靴上部体（１）。
【０１６２】
２７．第２の布層が、第１の布層よりも大きなステッチを含む、例２３から２６のいず
れか１つに記載の靴用の靴上部体（１）。
【０１６３】
２８．靴、特にスポーツ靴（２）用の靴上部体（１）の製造方法であって、靴上部体が
、編まれた布地（１１、１２、１３）として結合して製造されている第１の部分および第
２の部分を含む、製造方法において、
靴上部体（１）の第１の部分および第２の部分のうちの一方（６１０、６５０）のみに
おいてポリマー層をコーティングとして施すステップを含む、
製造方法。
【０１６４】
２９．靴上部体（１）のポリマーコーティングされた部分を加圧および加熱下でプレス
するステップをさらに含む、例２８に記載の靴上部体（１）の製造方法。
【０１６５】
３０．ポリマー層がスプレーされる、例２８または２９に記載の靴上部体（１）の製造
方法。
【０１６６】
３１．ポリマー層が、ドクターナイフ（ヘラ）を用いてコーティングすること、または
塗り付けることによって施される、例２９または３０に記載の靴上部体（１）の製造方法
。
【０１６７】
３２．編まれた布地（１１、１２、１３）が、第１の布層と、第２の布層とを含み、第
１の布層が、編み糸を含み、第２の布層が、モノフィラメントを含み、この製造方法が、
ポリマー素材を第２の布層に施すステップと、
靴上部体（１）を加圧および加熱下でプレスするステップとをさらに含み、ポリマー素
材が溶融し、次いで第２の布層に浸透し、実質的に第１の布層をコーティングする、
例２８から３１のいずれか１つに記載の靴上部体（１）の製造方法。
【０１６８】
３３．布素材を圧縮モールディングするステップをさらに含む、例２８から３２のいず
れか１つに記載の靴上部体（１）の製造方法。
【０１６９】
３４．モノフィラメントおよび編み糸が、ポリマー層よりも高い融点を備える、例３２
または３３に記載の靴上部体（１）の製造方法。
【０１７０】
３５．編み糸が、熱可塑性素材を含む融合／溶融した編み糸を含む、例２８から３４の
いずれか１つに記載の靴上部体（１）の製造方法。
【０１７１】
３６．モノフィラメントおよび編み糸が、融合／溶融した編み糸の熱可塑性素材よりも
高い融点を備える、例３５に記載の靴上部体（１）の製造方法。
【符号の説明】
【０１７２】
１  靴上部体
２  靴
１０  織られた布素材
１１  横編みされた布素材
１２  横編みされた布素材
１３  縦編みされた布素材
４０  ２層素材
４１  正面外観
４２  背面外観
４３  第１の横編みされた層
４４  第２の横編みされた層
４５  ステッチ
７１  端部外形
７２  区切り線
８１  外側
８２  内側
６０１  最初のステッチ
６０２  最後のステッチ
６０３  ライン
６１０  つま先
６２０  ベースエリア
６３０  エリア
６４０  中央／横側エリア
６５０  かかと
６６０  補強エリア
６７０  ポケットを有するエリア
６８０  構造
６９１  スレッド太さ
６９２  ステッチ直径
【図１】
0006674925.tif 000002
【図２】
0006674925.tif 000003
【図３】
0006674925.tif 000004
【図４】
0006674925.tif 000005
【図５】
0006674925.tif 000006
【図６】
0006674925.tif 000007
【図７】
0006674925.tif 000008
【図８】
0006674925.tif 000009
【図９】
0006674925.tif 000010
【図１０】
0006674925.tif 000011